СПОСОБ ОЦЕНКИ СТЕПЕНИ ВЫВЕТРИВАНИЯ УГЛЯ, СПОСОБ ОЦЕНКИ КОКСУЕМОСТИ ВЫВЕТРЕННОГО УГЛЯ, СПОСОБ КОНТРОЛЯ СТЕПЕНИ ВЫВЕТРИВАНИЯ УГЛЯ И СПОСОБ ИЗГОТОВЛЕНИЯ КОКСА

1. Способ оценки степени выветривания угля, включающий:
использование поверхностного натяжения полукокса, который получен осуществлением термообработки выветренного угля, в качестве показателя для оценки степени выветривания.
2. Способ оценки коксуемости выветренного угля при получении кокса из угольной шихты, содержащей выветренный уголь, включающий использование поверхностного натяжения полукокса, который получен осуществлением термообработки выветренного угля в качестве показателя количественной оценки снижения прочности кокса за счет выветривания.
3. Способ контроля степени выветривания угля с использованием способа по п. 1, включающий следующие стадии:
предварительное определение поверхностного натяжения каждой марки полукокса, который получен осуществлением термообработки каждой из нескольких марок угля, находящихся на угольном складе, и предварительной оценки доли каждой из нескольких марок угля на угольном складе; и
inter
при условии смешивания нескольких марок полукокса в соответствующих долях для получения смеси полукокса, контроль степени выветривания каждого из нескольких марок угля, так что значение поверхностного натяжения на границе раздела фаз γ смеси полукокса, которое получено из поверхностных напряжений и долей, составляет 0,03 мН/м или ниже.
4. Способ контроля степени выветривания угля с использованием способа по п. 1, включающий следующие стадии:
предварительное определение поверхностного натяжения каждой марки полукокса, который получен выполнением термообработки каждой из нескольких марок угля, находящихся на угольном складе и предварительной оценки доли каждой из нескольких марок угля на угольном складе; и
контроль степени выветривания целевой контролируемой марки угля, находящейся на угольном складе, так что разница Δγ поверхностного натяжения относительно полукокса составляет 1,5 мН/м или ниже, разница Δγ является разницей между значением поверхностного натяжения полукокса, который получен осуществлением термообработки целевой контролируемой марки угля и средневзвешенным значением, которое рассчитывается по средневзвешенному поверхностному натяжению марок полукокса, которые получены осуществлением термообработки остальных марок угля, отличных от контролируемой требуемой марки угля, находящихся на угольном складе в соответствии с долями остальных марок угля.
5. Способ контроля степени выветривания угля с использованием способа по п. 1, включающий контроль степени выветривания контролируемой требуемой марки угля, так что полукокс, который получен из выветренной целевой контролируемой марки угля, имеет поверхностное натяжение, соответствующее 39,5 мН/м или выше, значение 39,5 мН/м является поверхностным натяжением полукокса, который получен осуществлением термообработки при температуре 500°С выветренной марки угля.
6. Способ получения кокса, включающий стадии:
приготовления угольной шихты смешиванием марок угля, степень выветривания которого контролируется с использованием способов по любому из пп. 3-5; и
получения кокса коксованием угольной шихты.